Brevet FR3001462A1 — publié le 20140801

Composition adhésive et structure comprenant au moins une couche de ladite composition L'invention se rapporte à une composition adhésive, également appelée liant, son utilisation pour la réalisation de structures destinées au transfert et/ou au stockage de gaz et de fluides, tels que les carburants ou bio-carburants, l'air comprimé, des liquides de freinage ou de refroidissement. L'invention porte plus particulièrement sur les tubes présents au sein d'un moteur. Ces tubes peuvent par exemple être destinés au transport de carburants, notamment du réservoir jusqu'au moteur, au circuit de refroidissement, au système hydraulique, ou encore destinés au circuit d'air conditionné ou comprimé ou le transport de mélange d'urée et d'eau. Ces tubes peuvent également entrer dans des applications sous-châssis. Pour des raisons de sécurité et de préservation de l'environnement, notamment avec l'arrivée de nouveaux biocarburants, les constructeurs automobiles imposent aux tubes précédemment cités des caractéristiques mécaniques particulières, ainsi que des caractéristiques de très faible perméabilité et de bonne tenue aux différents constituants des carburants, ceux-ci variant selon le pays (hydrocarbures, additifs, alcools comme le méthanol et l'éthanol, les alcools pouvant être des composants majoritaires dans certains cas), aux huiles de lubrification du moteur et aux autres produits chimiques susceptibles d'être rencontrés dans cet environnement (acide de batteries, liquides de frein, liquides de refroidissement, sels métalliques tels que le chlorure de calcium ou de zinc). Les caractéristiques des cahiers des charges couramment requises par les constructeurs automobiles pour qu'un tube soit jugé satisfaisant sont cumulativement les suivantes : -bonne et pérenne adhésion entre les couches, si le tube est un tube multicouche, tout particulièrement après avoir été exposé au carburant ; -bonne intégrité des liaisons (tubes+raccords) après circulation du carburant, c'est-à-dire ne conduisant à aucune fuite ; -bonne stabilité dimensionnelle du tube, lorsqu'il est utilisé avec de l'essence ; -bonne tenue aux chocs à froid (de -30°C à -40°C environ), de manière à ce que le tube ne se brise pas ; -bonne tenue à chaud (environ 150°C), de manière à ce que le tube ne se déforme pas ; -bonne tenue au vieillissement en milieu oxydatif chaud (par exemple : air chaud du compartiment moteur, de 100 à 150°C environ) ; -bonne tenue aux carburants et à leurs produits de dégradation et notamment avec de fortes teneurs en peroxyde ; -très faible perméabilité aux carburants, et plus particulièrement de bonnes propriétés barrière aux bio-carburants, tant pour ses composants polaires (comme l'éthanol) que pour ses composants apolaires (hydrocarbures) ; -bonne souplesse du tube pour faciliter le montage notamment de la tubulure d'alimentation en carburant ; -bonne résistance au ZnC12 (par exemple, en hiver, lorsque les routes sont salées, l'extérieur du tube étant exposé à cet environnement). De plus, les tubes recherchés doivent éviter les inconvénients suivants : -si le tube est un tube multicouche, le délaminage des couches, notamment internes, notamment lors de l'insertion de raccord (ce qui peut conduire à des fuites) ; -un gonflement excessif du tube après vieillissement dans les systèmes essence/diesel (y compris pour les biodiesels ou bio essences), qui peut conduire à des fuites ou des problèmes de positionnement sous le véhicule. A l'heure actuelle, il existe deux types de tubes, des tubes monocouches et multicouches, c'est-à-dire constitués d'une ou plusieurs couches de polymère. De manière classique, les tubes utilisés sont fabriqués par mono-extrusion, s'il s'agit d'un tube monocouche, ou par co-extrusion des différentes couches, s'il s'agit d'un tube multicouche, selon les techniques habituelles de transformation des thermoplastiques. Pour assurer une bonne stabilité dimensionnelle d'un tube multicouche, il est essentiel d'avoir une excellente adhésion entre les différentes couches de polymères formant le tube. De manière très classique, on interpose une couche adhésive entre deux couches polymères qui, de par leur composition, n'adhèrent pas ou pas suffisamment entre elles, pour répondre aux cahiers des charges mentionnés précédemment. D'une manière plus générale, le problème à résoudre est d'associer des matériaux polyamides fortement carbonés, qui sont des matériaux très souples et très endurants (en particulier en choc à froid, en vieillissement dans l'air chaud, en résistance au chlorure de zinc), qui constitueront généralement la partie externe du tube, à des matériaux barrières, c'est-à-dire des matériaux peu perméables aux liquides, qui constitueront la face interne du tube et seront parfois en contact direct avec les liquides, tel que l'essence ou autres fluides précédemment cités. Ces matériaux barrières peuvent être des polyamides faiblement carbonés, de préférence semi-cristallins et de haut point du fusion, mais aussi des matériaux barrières non polyamides tels que le copolymère d'éthylène et d'alcool vinylique (noté EVOH ci-après), voire même des matériaux fluorés fonctionnalisés tels que le polyfluorure de vinylidène (PVDF) fonctionnalisé, le copolymère d'éthylène et de tétrafluoroéthylène (ETFE) fonctionnalisé, le copolymère d'éthylène, de tétrafluoroéthylène et d'hexafluoropropylène (EFEP) fonctionnalisé, le polysulfure de phénylène (PPS) fonctionnalisé, le polynaphtalate de butylène (PBN) fonctionnalisé. Selon la présente demande, le terme "polyamide", également noté PA, vise : - les homopolymères, - les copolymères, ou copolyamides, à base de différents motifs amide, tel par exemple le copolyamide 6/12 avec des motifs amide dérivés du lactame-6 et du lactame-12. Le symbole "I" sert à délimiter les motifs d'un copolymère. Il existe aussi une catégorie de copolyamides au sens large, qui bien que non préférée, fasse partie du cadre de l'invention. Il s'agit des copolyamides comprenant non seulement des motifs amides (qui seront majoritaires, d'où le fait qu'ils soient à considérer comme des copolyamides au sens large), mais aussi des motifs de nature non amide, par exemple des motifs éthers. Les exemples les plus connus sont les PEBA ou polyéther-bloc-amide, et leurs variantes copolyamide-ester-éther, copolyamide-éther, copolyamide ester. Parmi ceux-ci, citons le PEBA-12 où les motifs polyamide sont les mêmes que ceux du PA12, le PEBA-6.12 où les motifs polyamide sont les mêmes que ceux du PA6.12. On distingue également les homopolyamides et copolyamides par leur nombre d'atomes de carbone par atome d'azote, sachant qu'il y a autant d'atomes d'azote que de groupes amides (-CO-NH-). Dans le cas d'un homopolyamide de type PA-X.Y, le nombre d'atomes de carbone par atome d'azote est la moyenne du motif X et du motif Y. Dans le cas des copolyamides, le nombre d'atome de carbone par atome d'azote se calcule selon le même principe. Le calcul est réalisé au prorata molaire des différents motifs amides. Un polyamide fortement carboné est un polyamide à fort taux d'atomes de carbone (C) par rapport à l'atome d'azote (N). Ce sont les polyamides avec environ au moins 9 atomes de carbone par atome d'azote, tel par exemple le polyamide-9, le polyamide-12, le polyamide-11, le polyamide-10.10 (PA10.10), le copolyamide 12/10.T, le copolyamide 11/10.T, le polyamide-12.T, le polyamide-6.12 (PA6.12). T représente l'acide téréphtalique. Un polyamide faiblement carboné est un polyamide à faible taux d'atomes de carbone (C) par rapport à l'atome d'azote (-NH-). Ce sont les polyamides avec environ moins de 9 atomes de carbone par atome d'azote, tel par exemple le polyamide-6, le polyamide-6.6, le polyamide-4.6, le copolyamide-6.T/6.6, le copolyamide 6.1/6.6, le copolyamide 6.T/6.I/6.6, le polyamide 9.T. I représente le diacide isophtalique. Dans le cas d'un homopolyamide de type PA-X.Y, le nombre d'atomes de carbone par atome d'azote est la moyenne du motif X et du motif Y. Ainsi le PA6.12 est un PA à 9 atomes de carbone par atome d'azote, autrement dit est un PA en C9. Le PA6.13 est en C9.5. Le PA-12.T est en C10, le T, c'est-à-dire l'acide téréphtalique, étant en C8. Dans le cas des copolyamides, le nombre d'atomes de carbone par atome d'azote se calcule selon le même principe. Le calcul est réalisé au prorata molaire des différents motifs amides. Ainsi le coPA6.T/6.6 60/40% mol est en C6,6 : 60%x(6+8)/2+40%x(6+6)/2 = 6,6. Dans le cas d'un copolyamide ayant des motifs de type non amide, le calcul s'effectue uniquement sur la part de motifs amides. Ainsi, par exemple, le PEBA-12, qui est un copolymère bloc de motifs amide 12 et de motifs éther, le nombre de carbone sera 12, comme pour le PA12 ; pour le PEBA-6.12, il sera de 9, comme pour le PA6.12. Dans le cas d'un copolyamide ayant des motifs non amides, le calcul s'effectue uniquement sur la part de motifs amides. Ainsi, par exemple, pour le PEBA-12 qui est un copolymère bloc de motifs amides 12 et de motifs éthers, le nombre d'atome de carbone sera 12, comme pour le PA12. Pour le PEBA-6.12, il sera de 9, comme pour le PA6.12. Ainsi, des polyamides fortement carbonés comme le polyamide PA12 ou 11 n'adhèrent pas suffisamment sur un polymère EVOH, sur un polyamide faiblement carboné comme le polyamide PA6, ou encore sur un alliage de polyamide PA6 et de polyoléfine (comme, par exemple, un Orgalloy® commercialisé par la société Arkema). Toutefois, on observe que les structures de tubes actuellement proposées ne sont pas satisfaisantes pour une utilisation dédiée aux bio-carburants, les exigences des cahiers des charges des constructeurs automobiles rappelées ci-avant ne pouvant être toutes simultanément remplies. Les bio-carburants ne sont pas uniquement issus du pétrole mais comprennent une proportion de produits polaires tels les alcools d'origine végétale, comme l'éthanol ou le méthanol, d'au moins 3%. Ce taux peut monter jusqu'à 85%, voire 95%. En outre, la température de circulation du carburant tend à s'élever du fait des nouveaux moteurs (plus confinés, opérant à plus haute température). Des liants à base de copolyamides sont connus. Le document EP 1 162 061 (EMS-CHEMIE AG) décrit comme adhésif ou liant, des matériaux à base d'un ou plusieurs copolyamides, ces copolyamides étant constitués de motifs faiblement carbonés et de motifs fortement carbonés. Par exemple, le copolyamide 6/12 avec des proportions assez semblables de motifs 6 et de motifs 12 est mis en oeuvre pour faire adhérer du PA12 sur du PA6, du PA12 sur de l'EVOH, du PAll sur du PA6 ou encore du PAll sur de l'EVOH. Toutefois, il a été constaté qu'une telle composition adhésive à base de copolyamide(s) verra son adhésion chuter fortement dans de l'éthanol chaud ou au contact prolongé dans des mélanges polaire/apolaire tel la bio-essence (éthanol/essence à base d'hydrocarbures apolaires) chaude. Tous ces liants, assez peu cristallins, présentent l'inconvénient de tendre à se dissoudre et donc à perdre leur intégrité et leur cohésion mécanique dans ces fluides chauds. L'adhésion n'est, de ce fait, plus assurée. Le problème est d'autant plus critique que le taux d'alcool dans l'essence augmente et que la température augmente. Des compositions adhésives non plus à base de copolyamides, peu à pas cristallins, mais à base de mélanges de polyamides plus cristallins, en alliant au moyen d'un agent compatibilisant un polyamide fortement carboné tel le PA12 à un polyamide faiblement carboné fortement cristallin et/ou barrière tel le PA6 (par exemple dans EP1452307 et US6,555,243 de la société EMS-CHEMIE, dans US2004/0058111 de la société Saint-Gobain) conduisent à des niveaux d'adhésion initiale faibles et insuffisants. Des essais ont été réalisés à partir de mélanges de polyamides cristallins. Ainsi, il a été réalisé une composition adhésive comprenant 40% de PA6, 40% PA12 et 20% de compatibilisant type EPR fonctionnalisé (Exxelor VA1801). Cette composition est certes plus résistante à l'effet de dissolution du biocarburant chaud, mais l'adhésion demeure à un niveau faible ou moyen et insuffisant par rapport aux résultats souhaités. Les conséquences de cette mauvaise adhésion sont un gonflement excessif résultant de la désolidarisation des couches, ainsi qu'une perméabilité aux carburants devenue très forte après immersion ou circulation des carburants à l'intérieur du tube, l'étanchéité n'étant plus maintenue entre les couches, et pouvant conduire à des fuites au raccord. Partant de ce constat, il devient donc nécessaire de rechercher une composition adhésive capable non seulement d'offrir une adhésion initiale suffisante mais également pérenne, c'est-à-dire suffisante après contact prolongé dans la bio-essence. Cette composition doit aussi permettre d'obtenir des tubes multicouches répondant aux cahiers des charges des constructeurs automobiles, en particulier lors de l'utilisation des bio-carburants. La présente invention vise donc à remédier aux inconvénients relevés ci-dessus et à proposer une composition adhésive qui soit performante en terme d'adhésion pour permettre son utilisation dans des structures multicouches de tubes destinés au transfert de fluides, notamment des carburants, que ceux-ci soient des carburants conventionnels ou des bio-carburants et ce, même pour des températures de circulation de fluides élevées, ces températures de circulation pouvant aller de 40 à 150°C en fonction de la composition du carburant : entre 60 et 90°C pour des essences très alcoolisées (par exemple pour le "E85", essence à 85% d'éthanol, essence de référence au Brésil et en Suède ; par exemple pour le "E50", essence de test typique en Europe) et entre 120 et 150°C pour les essences peu ou pas alcoolisées (essence sans plomb, par exemple). En outre, la composition adhésive selon l'invention doit pouvoir être mise en oeuvre quelles que soient les couches adjacentes formant la structure des tubes considérés, et pas uniquement avec des couches adjacentes à base de polyamide ou d'EVOH, comme dans le document US 2004/0265527. La présente invention vise également à fournir des structures multicouches mettant en oeuvre une composition adhésive remédiant aux inconvénients cités ci-dessus. Enfin, l'invention porte sur un copolyamide particulier possédant un fort pouvoir d'adhésion. Il a été observé que ce pouvoir perdure même après un contact prolongé dans des fluides froids ou chauds, ces fluides pouvant être de nature polaire, apolaire et surtout mixte, tel les bio-carburants. Selon l'invention, la composition adhésive comprend majoritairement un ou deux polyamides constitué(s) d'un ou plusieurs motifs choisis parmi : - un motif noté A présentant un nombre moyen d'atomes de carbone par atome d'azote noté CA allant de 4 à 8,5, avantageusement de 4 à 7 ; - un motif noté B présentant un nombre moyen d'atomes de carbone par atome d'azote noté CB allant de 7 à 10, avantageusement de 7,5 à 9,5 ; et - un motif noté C présentant un nombre moyen d'atomes de carbone par atome d'azote noté Cc allant de 9 à 18, avantageusement de 10 à 18 ; ces trois motifs étant présents au sein dudit ou desdits polyamides ; un des motifs A, B ou C au sein du ou des copolyamides étant en proportion très majoritaire et représentant de 80% à 97% en poids par rapport au poids total du copolyamide, le nombre moyen d'atomes de carbone par atome d'azote des motifs A, B et C répondant en outre à l'inéquation stricte suivante : CA L'expression "un ou plusieurs motifs A, B et C" couvre bien évidemment des mélanges comprenant deux, ou plus, des motifs A, B et C tels que définis ci-dessus. Il est préférable dans le cadre de la présente invention d'avoir 3 motifs polyamide : un motif A, un motif B et un motif C. Il demeure néanmoins possible d'avoir plusieurs motifs d'un même type au sein du ou des polyamides de l'invention, comme par exemple des polyamides de type A, B, C et en plus C' ; A, B, B' et C ; A, A', B et C ; A, B, B', C et C' ; A, A', B, B', C et C' ou encore par exemple A, B, C, C'et C", dans lesquels les motifs A et A' par exemple répondent à la même définition du motif A. Dans ce cas, nous aurons tendance à obtenir une composition moins cristalline et moins résistante en tenue à la bioessence chaude, ce qui est moins favorable. Cette composition adhésive présente l'avantage d' être universelle, c'est-à-dire d'adhérer sur les couches polymères habituellement utilisées dans la conception des tubes définis ci-dessus, à savoir, les compositions à base de polyamides fortement carbonés, tels le PAll, le PA12, d'une part et d'autre part, les compositions à base de polyamides faiblement carbonés tels le PA6, le PA6.6, les compositions à base d'EVOH ou encore les alliages de polyamides faiblement carbonés et de polyoléfines. De plus, il a été constaté qu'après contact avec des essences alcoolisées, à chaud et pendant un certain temps (par exemple 80°C pendant 200h), telle que l'essence dénommée E50 comprenant en masse 50% d'éthanol et 50% d'essence additivée (l'essence pouvant par exemple être de type L additivée par 5% d'eau et 1% de méthanol, selon la norme du constructeur Peugeot SA B31 5220, ou être par exemple du type "Fuel C", ce dernier étant un étant un mélange d'isooctane et de toluène à parts égales), l'adhésion reste supérieure aux recommandations des constructeurs automobiles après une durée prolongée à haute température. D' autres objets, aspects, caractéristiques de l'invention apparaîtront à la lecture de la description suivante. D'autre part, tout intervalle de valeurs désigné par l'expression "entre a et b" représente le domaine de valeurs allant de plus de a à moins de b (c'est-à-dire bornes a et b exclues), tandis que tout intervalle de valeurs désigné par l'expression "de a à b" signifie le domaine de valeurs allant de a jusqu'à b (c'est-à-dire incluant les bornes strictes a et b). Structure du polyamide La nomenclature utilisée pour définir les polyamides est décrite dans la norme ISO 1874-1:1992 "Plastiques - Matériaux polyamides (PA) pour moulage et extrusion - Partie 1 : Désignation", notamment en page 3 (tableaux 1 et 2) et est bien connue de l'homme du métier. Le polyamide selon l'invention comprend un ou plusieurs motifs choisis parmi : - un motif noté A présentant un nombre moyen d'atomes de carbone par atome d'azote noté CA allant de 4 à 8,5, avantageusement de 4 à 7 ; - un motif noté B présentant un nombre moyen d'atomes de carbone par atome d'azote noté CB allant de 7 à 10, avantageusement de 7,5 à 9,5 ; et - un motif noté C présentant un nombre moyen d'atomes de carbone par atome d'azote noté Cc allant de 9 à 18, avantageusement de 10 à 18 ; ces trois motifs étant présents au sein dudit ou desdits polyamides ; un des motifs A, B ou C au sein du ou des copolyamides étant en proportion très majoritaire et représentant de 80% à 97% en poids par rapport au poids total du copolyamide, le nombre moyen d'atomes de carbone par atome d'azote des motifs A, B et C répondant en outre à l'inéquation stricte suivante : CA La différence entre les nombres moyens d'atomes de carbone par atome d'azote (CB-CA) et/ou (Cc-CB) peut aller de 1 à 4, et de préférence de 2 à 3. Le motif A Le motif A présente un rapport entre le nombre d'atomes de carbone sur le nombre d'atomes d'azote noté CA allant de 4 à 8,5, préférentiellement de 4 à 7. Le motif A est choisi parmi des motifs dérivés d'un aminoacide, un lactame et un motif répondant à la formule (diamine en Ca).(diacide en Cb), avec a représentant le nombre d'atomes de carbone de la diamine et b représentant le nombre d'atomes de carbone du diacide, a et b étant chacun allant de 4 à 14, ces motifs étant choisi de manière à respecter le nombre d'atomes de carbone sur le nombre d'atomes d'azote noté CA allant de 4 à 8,5. Le motif A peut désigner un mélange des différents motifs pré-cités. Concernant plus précisément la signification du motif A, lorsque le motif A représente un motif dérivé d'un aminoacide, il peut être choisi parmi l'acide 9-aminononanoïque (A=9), l'acide 10- aminodécanoïque (A=10), l'acide 10-aminoundécanoïque (noté 11), l'acide 12-aminododécanoïque (A=12) et l'acide 11- aminoundécanoïque (A=11) ainsi que ses dérivés, notamment l'acide N-hepty1-11-aminoundécanoïque. Lorsque le motif A représente un motif dérivé d'un un lactame, il peut être choisi parmi la pyrrolidinone, la 2-pipéridinone, le caprolactame (A=6), l'énantholactame, le caprylolactame, le pelargolactame, le décanolactame, l'undecanolactame, et le lauryllactame (A=12). Lorsque le motif A représente un motif dérivé d'un motif répondant à la formule (diamine en Ca).(diacide en Cb), le motif (diamine en Ca) est choisi parmi les diamines aliphatiques, linéaires ou ramifiées, les diamines cycloaliphatiques et les diamines alkylaromatiques. Lorsque la diamine est aliphatique et linéaire, de formule H2N(CH2)a-NH2, le monomère (diamine en Ca) est préférentiellement choisi parmi la butanediamine (a=4), la pentanediamine (a=5), la hexanediamine (a=6), l'heptanediamine (a=7), l'octanediamine (a=8), la nonanediamine (a=9), la décanediamine (a=10), l'undécanediamine (a=11), la dodécanediamine (a=12), la tridécanediamine (a=13), la tétradécanediamine (a=14). Lorsque la diamine est aliphatique et ramifiée, elle peut comporter par exemple un ou plusieurs substituants méthyle ou éthyle sur la chaîne principale. Par exemple, le monomère (diamine en Ca) peut avantageusement être choisi parmi la 2,2,4-triméthy1-1,6- hexanediamine, la 2,4,4-triméthy1-1,6-hexanediamine, le 1,3- diaminopentane, la 2-méthy1-1,5-pentanediamine, la 2-méthy1-1,8- octanediamine. Lorsque le monomère (diamine en Ca) est cycloaliphatique, il est préférentiellement choisi parmi la bis(3,5-dialky1-4- aminocyclohexyl)méthane, la bis(3,5-dialky1-4- aminocyclohexyl)éthane, la bis(3,5-dialky1-4-aminocyclo- hexyl)propane, la bis(3,5-dialky1-4-aminocyclo-hexyl)butane, la bis- (3-méthy1-4-aminocyclohexyl)-méthane (BMACM ou MACM), la p- bis(aminocyclohexyl)-méthane (PACM) et l'isopropylidènedi(cyclohexylamine) (PACP). Il peut également comporter les squelettes carbonés suivants : norbornyl méthane, cyclohexylméthane, di cyclohexylpropane, di(méthylcyclohexyl), di(méthylcyclohexyl) propane. Une liste non-exhaustive de ces diamines cycloaliphatiques est donnée dans la publication "Cycloaliphatic Amines" (Encyclopaedia of Chemical Technology, Kirk-Othmer, 4th Edition (1992), pp. 386-405). Lorsque le monomère (diamine en Ca) est alkylaromatique, il est préférentiellement choisi parmi la 1,3-xylylène diamine et la 1,4- xylylène diamine. Lorsque le motif A est un motif répondant à la formule (diamine en Ca).(diacide en Cb), le motif (diacide en Cb) est choisi parmi les diacides aliphatiques, linéaires ou ramifiés, les diacides cycloaliphatiques et les diacides aromatiques. Lorsque le monomère (diacide en Cb) est aliphatique et linéaire, il est choisi parmi l'acide succinique (b=4), l'acide pentanedioïque (b=5), l'acide adipique (b=6), l'acide heptanedioïque (b=7), l'acide octanedioïque (b=8), l'acide azélaïque (b=9), sébacique (b=10), l'acide undécanedioïque dodécanedioïque (b=12), l'acide bras sylique tetradécanedioïque (b=14). Lorsque le diacide est cycloaliphatique, il peut comporter les squelettes carbonés suivants : norbornyl méthane, cyclohexylméthane, 10 dicyclohexylméthane, dicyclohexylpropane, di(méthylcyclohexyl), di(methylcyclohexyl)propane. Lorsque le diacide est aromatique, il est préférentiellement choisi parmi l'acide téréphtalique (noté T), isophtalique (noté I) et les diacides naphtaléniques. 15 De préférence, le motif A est choisi parmi les motifs dérivés des monomères suivants : 6, 4.6, 6.6, 6.T, 6.1, 9.T, 9'T, 9' désignant la 2-méthy1-1,8-octanediamine, c'est à dire l'isomère de la diamine-9 ou 1,9-nonanediamine, 6/6.6, 6.T/6.6, 6.T/6.I/6.6. Plus particulièrement, (b=11), (b=13), l'acide l'acide l'acide parmi les motifs dérivés des monomères le motif A est choisi 20 suivants : 6, 4.6 et 6.6. Le moti f B Le motif B présente un rapport entre le nombre d'atome de carbone sur le nombre d'atomes d'azote noté CB allant de 7 à 10, préférentiellement de 7,5 à 9,5. 25 Le motif B est choisi parmi des motifs dérivés d'un aminoacide, un lactame et un motif répondant à la formule (diamine en Cc).(diacide en Cd), avec c représentant le nombre d'atomes de carbone de la diamine et d représentant le nombre d'atomes de carbone du diacide, c et d allant chacun de 4 à 16, ces motifs étant choisi de 30 manière à respecter le nombre d'atomes de carbone sur le nombre d'atomes d'azote noté CB allant 7 de 10. Le motif B peut désigner un mélange des différents motifs pré-cités. Lorsque le motif B représente un motif dérivé d'un aminoacide, il peut être choisi parmi l'acide 9-aminononanoïque (B=9), l'acide 10- 35 aminodécanoïque (B=10), l'acide 10-aminoundécanoïque (noté 11), l'acide 12-aminododécanoïque (B=12) et l'acide 11-aminoundécanoïque (B=11) ainsi que ses dérivés, notamment l'acide N-hepty1-11- aminoundécanoïque. Lorsque le motif B représente un motif dérivé d'un lactame, il peut être choisi parmi la pyrrolidinone, la 2-pipéridinone, le caprolactame (B=6), l'énantholactame, le caprylolactame, le pelargolactame, le décanolactame, l'undecanolactame, et le lauryllactame (B=12). Lorsque le motif B représente un motif dérivé d'un motif répondant à la formule (diamine en Cc).(diacide en Cd), le motif (diamine en Cc) est choisi parmi les diamines aliphatiques, linéaires ou ramifiées, les diamines cycloaliphatiques et les diamines alkylaromatiques. Lorsque la diamine est aliphatique et linéaire, de formule H2N- (CH2),-NH2, le monomère (diamine en Cc) est préférentiellement choisi parmi la butanediamine (c=4), la pentanediamine (c=5), la hexanediamine (c=6), l'heptanediamine (c=7), l'octanediamine (c=8), la nonanediamine (c=9), la décanediamine (c=10), l'undécanediamine (c=11), la dodécanediamine (c=12), la tridécanediamine (c=13), la tétradécanediamine (c=14), l'hexadécanediamine (c=16). Lorsque la diamine est aliphatique et ramifiée, elle peut comporter un ou plusieurs substituants méthyle ou éthyle sur la chaîne principale. Par exemple, le monomère (diamine en Cc) peut avantageusement être choisi parmi la 2,2,4-triméthy1-1,6- hexanediamine, la 2,4,4-triméthy1-1,6-hexanediamine, le 1,3- diaminopentane, la 2-méthy1-1,5-pentanediamine, la 2-méthy1-1,8- octanediamine. Lorsque le monomère (diamine en Cc) est cycloaliphatique, il est préférentiellement choisi parmi la bis(3,5-dialky1-4- aminocyclohexyl)méthane, la bis(3,5-dialky1-4-aminocyclohexyl) éthane, la bis(3,5-dialky1-4-aminocyclo-hexyl)propane, la bis(3,5- dialky1-4-aminocyclo-hexyl)butane, la bis-(3-méthy1-4- aminocyclohexyl)-méthane (BMACM ou MACM), la p- bis(aminocyclohexyl)-méthane (PACM) et l'isopropyli dènedi (cyclohexylamine) (PACP). Il peut également comporter les squelettes carbonés suivants : norbornyl méthane, cyclohexylméthane, dicyclohexylpropane, di(méthylcyclohexyl), di(mcthylcyclohexyl) propane. Une liste non-exhaustive de ces diamines cycloaliphatiques est donnée dans la publication "Cycloaliphatic Amines" (Encyclopaedia of Chemical Technology, Kirk-Othmer, 4th Edition (1992), pp. 386-405). Lorsque le monomère (diamine en Cc) est alkylaromatique, il est préférentiellement choisi parmi la 1,3-xylylène diamine et la 1,4- xylylène diamine. Lorsque le motif B représente un motif dérivé d'un motif répondant à la formule (diamine en Cc).(diacide en Cd), le motif (diacide en Cd) est choisi parmi les diacides aliphatiques, linéaires ou ramifiés, les diacides cycloaliphatiques et les diacides aromatiques. Lorsque le monomère (diacide en Cd) est aliphatique et linéaire, il est préférentiellement choisi parmi l'acide succinique (d=4), l'acide pentanedioïque (d=5), l'acide adipique (d=6), l'acide heptanedioïque (d=7), l'acide octanedioïque (d=8), l'acide azélaïque (d=9), l'acide sébacique (d=10), l'acide undécanedioïque (d=11), l'acide dodécanedioïque (d=12), l'acide brassylique (d=13), l'acide tétradécanedioïque (d=14), l'acide hexadécanedioïque (d=16). Lorsque le diacide est cycloaliphatique, il peut comporter les squelettes carbonés suivants : norbornyl méthane, cyclohexylméthane, dicyclohexylméthane, dicyclohexylpropane, di(méthylcyclohexyl), di(méthylcyclohexyl)propane. Lorsque le diacide est aromatique, il est préférentiellement choisi parmi l'acide téréphtalique (noté T), isophtalique (noté I) et les diacides naphtaléniques. De préférence, le motif B représente un motif choisi parmi les monomères suivants : 6.10, 6.12, 9.T et 9'.T, 6.14, 6.10/6.12. Plus particulièrement, le motif B désigne le monomère 6.10 ou 6.12. Le motif C Le motif C présente un rapport entre le nombre d'atome de carbone sur le nombre d'atomes d'azote noté Cc allant de 9 à 18 , préférentiellement de 10 à 18. Le motif C est choisi parmi des motifs dérivés d'un aminoacide, un lactame et un motif répondant à la formule (diamine en Ce).(diacide en Cf), avec e représentant le nombre d'atomes de carbone de la diamine et f représentant le nombre d'atomes de carbone du diacide, e et f allant chacun de 4 à 32, ces motifs étant choisi de manière à respecter le nombre d'atomes de carbone sur le nombre d'atomes d'azote noté CB allant 9 de 18. Le motif C peut désigner un mélange des différents motifs pré-cités. Lorsque le motif C représente un motif dérivé d'un aminoacide, il peut être choisi parmi l'acide 9-aminononanoïque (C=9), l'acide 10- aminodécanoïque (C=10), l'acide 10-aminoundécanoïque (noté 11), l'acide 12-aminododécanoïque (C=12) et l'acide 11-aminoundécanoïque (C=11) ainsi que ses dérivés, notamment l'acide N-hepty1-11- aminoundécanoïque. Lorsque le motif C représente un motif dérivé d'un lactame, il peut être choisi parmi la pyrrolidinone, la 2-pipéridinone, le caprolactame (C=6), l'énantholactame, le caprylolactame, le pelargolactame, le décanolactame, l'undecanolactame, et le lauryllactame (C=12). Lorsque le motif C représente un motif dérivé d'un motif répondant à la formule (diamine en Ce).(diacide en Cf), le motif (diamine en Ce) est choisi parmi les diamines aliphatiques, linéaires ou ramifiées, les diamines cycloaliphatiques et les diamines alkylaromatiques. Lorsque la diamine est aliphatique et linéaire, de formule H2N- (CH2)e-NH2, le monomère (diamine en Ce) est préférentiellement choisi parmi la butanediamine (e=4), la pentanediamine (e=5), la hexanediamine (e=6), l'heptanediamine (e=7), l'octanediamine (e=8), la nonanediamine (e=9), la décanediamine (e=10), l'undécanediamine (e=11), la dodécanediamine (e=12), la tridécanediamine (e=13), la tétradécanediamine (e=14), l'hexadécanediamine (e=16), l'octadécanediamine (e=18), l'octadécènediamine (e=18), l'eicosanediamine (e=20), la docosanediamine (e=22) et les diamines obtenues à partir d'acides gras. Lorsque la diamine est aliphatique et ramifiée, elle peut comporter un ou plusieurs substituants méthyle ou éthyle sur la chaîne principale. Par exemple, le monomère (diamine en Ce) peut avantageusement être choisi parmi la 2,2,4-triméthy1-1,6- hexanediamine, la 2,4,4-triméthy1-1,6-hexanediamine, le 1,3- diaminopentane, la 2-méthy1-1,5-pentanediamine, la 2-méthy1-1,8- octanediamine Lorsque le monomère (diamine en Ce) est cycloaliphatique, il est préférentiellement choisi parmi la bis(3,5-dialky1-4- aminocyclohexyl)méthane, la bis(3,5-dialky1-4- aminocyclohexyl)éthane, la bis(3,5-dialky1-4-aminocyclo- hexyl)propane, la bis(3,5-dialky1-4-aminocyclo-hexyl)butane, la bis(3-méthy1-4-aminocyclohexyl)-méthane (BMACM ou MACM), la p- bis(aminocyclohexyl)-méthane (PACM) et l'isopropylidènedi(cyclohexylamine) (PACP). Il peut également comporter les squelettes carbonés suivants : norbornyl méthane, cyclohexylméthane, dicyclohexylpropane, di(méthylcyclohexyl), di(methylcyclohexyl) propane. Une liste non-exhaustive de ces diamines cycloaliphatiques est donnée dans la publication "Cycloaliphatic Amines" (Encyclopaedia of Chemical Technology, Kirk-Othmer, 4th Edition (1992), pp. 386-405). Lorsque le monomère (diamine en Ce) est alkylaromatique, il est préférentiellement choisi parmi la 1,3-xylylène diamine et la 1,4- xylylène diamine. Lorsque le motif C est un motif répondant à la formule (diamine en Ce).(diacide en Cf), le motif (diacide en Cf) est choisi parmi les diacides aliphatiques, linéaires ou ramifiés, les diacides cycloaliphatiques et les diacides aromatiques. Lorsque le monomère (diacide en Cf) est aliphatique et linéaire, il est préférentiellement choisi parmi l'acide succinique (f=4), l'acide pentanedioïque (f=5), l'acide adipique (f=6), l'acide heptanedioïque (f=7), l'acide octanedioïque (f=8), l'acide azélaïque (f=9), l'acide sébacique (f=10), l'acide undécanedioïque (f=11), l'acide dodécanedioïque (f=12), l'acide brassylique (f=13), l'acide tetradécanedioïque (f=14), l'acide hexadécanedioïque (f=16), l'acide octadécanedioïque (f=18), l'acide octadécènedioïque (f=18), l'acide eicosanedioïque (f=20), l'acide docosanedioïque (f=22) et les dimères d'acides gras contenant 36 carbones. Les dimères d'acides gras mentionnés ci-dessus sont des acides gras dimérisés obtenus par oligomérisation ou polymérisation d'acides gras monobasiques insaturés à longue chaîne hydrocarbonée (tels que l'acide linoléïque et l'acide oléïque), comme décrit notamment dans le document EP 0 471 566. Lorsque le diacide est cycloaliphatique, il peut comporter les squelettes carbonés suivants : norbornyl méthane, cyclohexylméthane, dicyclohexylméthane, dicyclohexylpropane, di(méthylcyclohexyl), di(methylcyclohexyl)propane. Lorsque le diacide est aromatique, il est préférentiellement choisi parmi l'acide téréphtalique (noté T), isophtalique (noté I) et les diacides naphtaléniques. Le motif C représente un motif choisi parmi les dérivés de monomères suivants : 12, 11, 10.10, 10.12, 6.18, 10.T, 12.T, 12/10.T, 10.10/10.12 et 10.10/10.T. Plus particulièrement, le motif C désigne le monomère 12, 11, 10.10, ou encore 10.12. Les motifs utilisés pour le ou les polyamides de la composition selon l'invention sont, de préférence, des polyamides aliphatiques. Enthalpie de fusion L'enthalpie de fusion du polyamide ou bien la moyenne pondérée massique des enthalpies de fusion des polyamides selon l'invention au sein de ladite composition étant supérieure à 25J/g (DSC), mesurée par DSC conformément à la norme ISO 11357. Ainsi, le polyamide selon l'invention est soumis à une première chauffe de 20°C/min jusqu'à une température de 340°C, puis à un refroidissement 20°C/min jusqu'à une température de 20°C, puis à une seconde chauffe de 20°C/min jusqu'à une température de 340°C, l'enthalpie de fusion étant mesurée lors de cette seconde chauffe. De préférence, l'enthalpie de fusion va de 30J/g à 60J/g. Température de fusion La température de fusion du ou des copolyamides est supérieure à 150°C, mesurée par DSC (Differential Scanning Calorimetry) conformément à la norme ISO 11357. De préférence, la température de fusion va de 155 à 300°C. De préférence, la température de fusion de l'homopolyamide constitué de motif A est supérieure ou égale à 210°C. De préférence, la température de fusion de l'homopolyamide constitué de motif C est inférieure à 200°C. Teneurs De préférence, le motif A, B ou C majoritaire représente de 85% à 95% en poids par rapport au poids total du copolyamide. Premier mode de réalisation Selon un premier mode de réalisation de l'invention, le polyamide compris dans la composition adhésive de l'invention est un terpolyamide constitué des trois motifs A, B et C précités. De préférence, le motif B est le motif majoritaire, et est présent en une proportion représentant de 85% à 95% en poids par rapport au poids total du terpolyamide. De préférence, le motif amide A est choisi parmi les motifs dérivés des monomères suivants : 6, 4.6, 6.6, 6.T, 9.T et 9'.T, 9' désignant la 2-méthy1-1,8-octanediamine; le motif amide B est choisi parmi les motifs dérivés des monomères suivants : 6.10, 6.12, 9.T et 9'.T, de préférence 6.10, et le motif amide C est choisi parmi les motifs dérivés des monomères suivants : 10.10, 11, 12, 10.12, 6.18, 10.T, 12.T, 12/10.T, 12.12 et 10.10/10.T. Plus particulièrement, le motif amide A est choisi parmi les motifs dérivés des monomères suivants : 6, 4.6 et 6.6 ; le motif amide B est choisi parmi les motifs dérivés des monomères suivants : 6.10, 6.12, de préférence 6.10, et le motif amide C est choisi parmi les motifs dérivés des monomères suivants :10.10, 11, 12, 10.12, 12.12 et 6.18. Le terpolyamide préféré est choisi parmi le PA 6/6.10/12, PA 6/6.12/12 et le PA 6.6/6.10/12. Second mode de réalisation Selon un second mode de réalisation de l'invention, les polyamides compris dans la composition adhésive de l'invention sont un mélange de deux copolyamides différents constitués chacun de deux motifs choisis parmi les motifs A, B et C précités. Ainsi, ce mode de réalisation couvre les associations de copolyamides suivants : PA A/B + PA A/C; PA A/B + PA B/C et PA A/C + PA B/C, ou encore PA A/B + PA A'/C ; PA A/B + PA B'/C et PA A/C + PA B/C'. De préférence, l'association préférée est celle dans laquelle le motif B est présent dans les deux copolyamides, à savoir l'association PA A/B + PA B/C. De préférence, dans cette association particulière, le motif A est le motif majoritaire dans le copolyamide A/B et le motif C est le motif majoritaire dans le copolyamide B/C. De préférence, le motif amide A est choisi parmi les motifs dérivés des monomères suivants : 6, 4.6, 6.6, 6.T, 9.T et 9'.T; le motif amide B est choisi parmi les motifs dérivés des monomères suivants : 6.10, 6.12, 9.T et 9'.T, de préférence 6.10, et le motif amide C est choisi parmi les motifs dérivés des monomères suivants : 10.10, 11, 12, 10.12, 6.18, 10.T, 12.T, 12/10.T, 12.12 et 10.10/10.T. Plus particulièrement, le motif amide A est choisi parmi les motifs dérivés des monomères suivants : 6, 4.6 et 6.6 ; le motif amide B est choisi parmi les motifs dérivés des monomères suivants : 6.10, 6.12, de préférence 6.10, et le motif amide C est choisi parmi les motifs dérivés des monomères suivants :10.10, 11, 12, 10.12, 12.12 et 6.18. De préférence, les associations préférées sont PA6.6/6.10 et PA6.12/12 ; PA6/6.12 et PA6.12/12 ; et enfin PA6/6.10 et PA6.10/12. Troisième mode de réalisation Selon un troisième mode de réalisation de l'invention, les polyamides compris dans la composition adhésive de l'invention sont un mélange d'un copolyamide constitués de deux motifs choisis parmi les motifs A, B et C précités et d'un homopolyamide constitué du motif absent du copolyamide. Ainsi, ce mode de réalisation couvre les associations de copolyamides suivants : PA A/B + PA C ; PA A/C + PA B et PA B/C + PA A. Dans le cas de l'association PA A/B + PA C, préférentiellement le motif A est le motif majoritaire dans le copolyamide A/B. Dans le cas de l'association PA B/C + PA A, préférentiellement le motif C est le motif majoritaire dans le copolyamide B/C. Plus particulièrement, l'association préférée est PA B/C + PA A, c'est à dire un homopolyamide comprenant majoritairement des motifs A, et plus particulièrement un seul motif A, associé à un copolyamide B/C, le motif B étant le motif majoritaire dans le copolyamide B/C. De préférence, le motif amide A est choisi parmi les motifs dérivés des monomères suivants : 6, 4.6, 6.6, 6.T, 9.T et 9'.T; le motif amide B est choisi parmi les motifs dérivés des monomères suivants : 6.10, 6.12, 9.T et 9'.T, de préférence 6.10, et le motif amide C est choisi parmi les motifs dérivés des monomères suivants : 10.10, 11, 12, 10.12, 6.18, 10.T, 12.T, 12/10.T, 12.12 et 10.10/10.T. Plus particulièrement, le motif amide A est choisi parmi les motifs dérivés des monomères suivants : 6, 4.6 et 6.6 ; le motif amide B est choisi parmi les motifs dérivés des monomères suivants : 6.10, 6.12, de préférence 6.10, et le motif amide C est choisi parmi les motifs dérivés des monomères suivants :10.10, 11, 12, 10.12, 12.12 et 6.18. Plus particulièrement, les associations préférées sont PA6 et PA6.12/12 et PA6 et PA6.10/12. On ne sortirait pas du cadre de la présente invention si l'homopolyamide était remplacé par un copolyamide comportant très minoritairement un motif de même type que le motif majoritaire, comme par exemple un copolyamide PA A/A', PAB/B' ou encore PA C/C'. Nature des additifs possibles Ainsi, la composition peut comprendre jusqu'à 30% en poids, par rapport au poids total de la composition, d'un modifiant choc constitué par un polymère non rigide présentant un module de flexion inférieur à 100 MPa mesuré selon la norme ISO 178. Ce polymère non rigide est, de préférence, le plus souple possible et présente une température de transition vitreuse Tg la plus basse possible, c'est-à-dire inférieure à 0°C. Ce modifiant choc est au besoin fonctionnalisé chimiquement de façon à pouvoir réagir avec les polyamides A, B et C et à former un alliage compatible avec eux. Selon l'invention, le modifiant choc est, de préférence, constitué d'une ou plusieurs polyoléfines, une partie ou la totalité de celles-ci portant une fonction choisie parmi les fonctions acide carboxylique, anhydride carboxylique, époxyde et toute autre fonction susceptible de réagir chimiquement avec les polyamides, typiquement avec ses bouts de chaîne amine (cas de l'acide carboxylique, l'anhydride carboxylique) ou ses bouts de chaînes acides (cas de l'époxyde, en particulier du méthacrylate de glycidyle). Par exemple, la polyoléfine est choisie parmi : - un copolymère d'éthylène et de propylène à caractère élastomère (EPR), - un copolymère éthylène-propylène-diène à caractère élastomère (EPDM) et - un copolymère éthylène/(méth)acrylate d'alkyle. Parmi les modifiants choc, citons l'EPR greffé anhydride tel l'Exxelor VA1803 d'Exxon, ou le copolymère de polyéthylène, d'acrylate d'éthyle et d'anhydride maléique (coPE/EA/MAH) tel que le Lotader 4700 de la société Arkema. Polyoléfine La composition adhésive peut également comprendre jusqu'à 50% en poids, par rapport au poids total de la composition, d'un polymère cristallin présentant un module de flexion, mesuré selon la norme ISO 178, supérieur à 300 MPa, avantageusement à 800 MPa. Ce polymère cristallin est de préférence une polyoléfine rigide semi-cristalline, ou un mélange de polyoléfines rigides semicristallines, portant, en sa totalité ou partiellement, une fonction choisie parmi les fonctions acide carboxylique, anhydride carboxylique et époxyde. De préférence, la polyoléfine, ou le mélange de polyoléfines, est choisie parmi les polyéthylènes de haute densité, les polypropylènes homopolymères ou faiblement copolymérisés. Lorsqu'il s'agit d'une polyoléfine de taux de cristallinité élevé, elle peut être par exemple un polyéthylène de haute densité noté hdPE, un polyéthylène haute densité fonctionnalisé note hdPEf par un groupe réactif pouvant réagir avec un des bout de chaînes (ou autres fonctions réactives) du polyamide, typiquement cette fonction est une fonction anhydride, ou un polypropylène (PP) de forte densité, typiquement un PP rigide, linéaire, de type homopolymère ou très légèrement copolyméri s é. La composition peut également comprendre jusqu'à 20% en poids, par rapport au poids total de la composition, d'un plastifiant. Autres additifs La composition peut également comprendre jusqu'à 50% en poids, par rapport au poids total de la composition, d'un additif choisi parmi les charges antistatiques, les nucléants, les lubrifiants, les colorants, les pigments, les azurants, les anti-oxydants et les stabilisants. Les stabilisants usuels utilisés avec des polymères sont des phénols, des phosphites, des absorbeurs UV, des stabilisants du type HALS (Hindered Amine Light Stabiliser), des iodures métalliques, etc. On peut citer l'Irganox 1010, 245, 1098, l'Irgafos 168, le Tinuvin 312, l'Iodide P201 de la société Ciba. Force de pelage La composition selon l'invention présente, de préférence, une force de pelage supérieure à 60 N/cm. Le test d'adhésion dont il est question est réalisé sur un tube de diamètre 8mm et d'épaisseur lmm. On effectue le pelage d'une des couches en lui faisant subir une traction sous un angle de 90° et à une vitesse de 50mm/mn. Ainsi, avantageusement, la composition adhésive selon l'invention présente une force d'adhérence d'au moins 60N/cm, lorsqu'elle se situe entre une couche de PA 12 et une couche de PA6 ou d'EVOH, et d'au moins 10N/cm, de préférence au moins 20 N/cm après un séjour de 72h à 80°C dans un mélange de bio-essence type E50 (correspondant à un mélange comprenant en masse 50% d'éthanol et 50% d'essence additivée (l'essence pouvant par exemple être de type L additivée par 5% d'eau et 1% de méthanol, selon la norme du constructeur Peugeot SA B31 5220, ou être par exemple du type "Fuel C", ce dernier étant un étant un mélange d'iso-octane et de toluène à parts égales), l'adhésion reste supérieure aux recommandations des constructeurs automobiles. Ainsi, ce test d'adhérence dans des conditions difficiles (immersion dans une bio-essence pendant une durée longue et à température élevée) est l'une des caractéristiques requises pour la résolution du problème technique posé. De plus, afin d'assurer de bonnes propriétés (flexibilité, tenue à l'éclatement, tenue à la déchirure, transparence, rhéologie, aptitude à la transformation en tube ou en film, nucléation, cristallisation, morphologie d'alliage, compatibilisation, homogénéité, constance, adhésion) et, en particulier, de bonnes propriétés de résistance aux chocs et aux chocs après vieillissement (notamment vieillissement oxydatif à haute température), il est possible d'ajouter à la composition adhésive un compatibilisant modifiant choc de nature élastomère et préférentiellement polaire. Utilisation L'invention porte sur l'utilisation de la composition adhésive telle que définie ci-dessus pour la réalisation de structures destinées au transfert et/ou au stockage de fluides, en particulier d'un fluide choisi parmi une huile, un liquide de frein, un liquide de refroidissement, une solution d'urée, un hydrocarbure, un diesel, une essence, en particulier une essence comprenant une forte proportion d'alcools tels que l'éthanol, de l'air comprimé. L'invention porte également sur l'utilisation de la composition telle que définie ci-dessus en tant que couche adhésive au sein d'une structure multicouche. L'invention a également pour objet une structure monocouche comprenant majoritairement au moins une composition telle que définition ci-dessus. Structure Le symbole "H" sert à délimiter les couches d'une structure multicouche. L'invention porte enfin sur une structure multicouche, c'est-à-dire comprenant au moins deux couches, l'une des deux couches, dite couche adhésive ou liant notée (I), étant formée d'une composition adhésive telle que définie ci-dessus. Selon un premier mode de réalisation de l'invention, la seconde couche est un couche dite couche barrière (II). Selon une première variante avantageuse de l'invention, la couche barrière (II) peut être formée par une composition comprenant des polymères barrières aux bio-carburants, de préférence choisis parmi l'EVOH, le polyamide faiblement carboné, c'est-à-dire dont le rapport du nombre d'atomes de carbone sur le nombre d'atomes d'azote va de 4 à 7, et leur mélange. Ainsi, au sein d'une structure bicouche ou d'une structure multicouche, la seconde couche peut comprendre un matériau barrière, qui peut être choisi parmi : - soit une composition comprenant un copolymère d'éthylène et de vinylalcool (EVOH), - soit de polyamides faiblement carbonés, par exemple de polyamides faiblement carbonés amorphes de haute Tg (80-200°C). Selon une deuxième variante avantageuse de l'invention, la couche barrière (II) peut être formée par une composition comprenant un polyamide faiblement carboné, tel qu'explicité ci-avant, et un polymère cristallin présentant un module de flexion, mesuré selon la norme ISO 178, supérieur à 300 MPa, avantageusement à 800 MPa. De préférence, le polymère cristallin est une polyoléfine, ou un mélange de polyoléfines, rigide(s) semi-cristalline(s), présentant un module de flexion, mesuré selon la norme ISO 178, supérieur à 300 MPa, la polyoléfine rigide portant, en sa totalité ou partiellement, une fonction choisie parmi les fonctions acide carboxylique, anhydride carboxylique et époxyde. Par exemple, la composition suivante peut être utilisée : un alliage composé d'une matrice en polyamide 6 de Mn 18000 (par exemple l'Ultramid B27 de la société BASF), et de 30% de hdPE (polyéthylène haute densité) de densité 0.96 et d'indice de fluidité 0.3 (à 190°C sous 2,16kg), de 7% de hdPE fonctionnalisé par greffage de 1% d'anhydride maléïque d'indice de fluidité 1 (à 190°C sous 2,16kg), de 1.2% de stabilisants organiques (constitué de 0.8% de phénol Lowinox 44B25 de la société Great Lakes), de 0.2% de phosphite Irgafos 168 de la société Ciba, de 0.2% d'anti-UV Tinuvin 312 de la société Ciba), le tout faisant 100%. D'autres compositions sont envisageables pour la réalisation de la couche barrière (II). Selon une troisième variante avantageuse de l'invention, on peut également envisager des compositions à base de polymères, ces polymères étant préférentiellement fonctionnalisés par de l'anhydride ou par une autre fonction réactive avec les bouts de chaîne amine ou acide. A titre non limitatif, on peut citer des polymères fluorés, tels que le polyfluorure de vinylidène (PVDF), le copolymère d'éthylène et de tétrafluoroéthylène (ETFE), le copolymère d'éthylène, de tétrafluoroéthylène et d'hexafluoropropylène (EFEP), ou des polymère non fluorés comme le polysulfure de phénylène (PPS), le polynaphtalate de butylène (PBN). Ces polymères fluorés (PVDF, ETFE, EFEP) et non fluorés (PPS, PBN) seront préférentiellement fonctionnalisés. Les couches adhésive (I) et barrière (II) des structures bicouches ou multicouche qui viennent d'être décrites présentent une excellente adhérence entre elles, adhérence qui n'est pas détériorée même par un séjour prolongé dans une essence comprenant des alcools (bio-essence). En outre, cette couche barrière (II), dans ses trois variantes décrites ci-dessus, est très peu perméable aux liquides, et notamment aux carburants. Par conséquent, cette couche (II) se situe généralement à l'extrémité de la structure, en contact avec les liquides ou à un niveau sous-jacent d'une couche en contact avec les liquides. Selon ce mode de réalisation particulier formé par la structure bicouche (I)/(II), la couche adhésive (I) peut présenter des propriétés endurantes. Elle peut alors constituer la couche externe ou support de la structure bicouche. Selon un deuxième mode de réalisation de l'invention, la structure comprend au moins une troisième couche, dite couche endurante (III), la couche adhésive (I) selon l'invention étant disposée entre ladite couche endurante (III) et la couche barrière (II) et adhérant à leur zone de contact respective. Ainsi, la structure multicouche peut être constituée de trois couches, dans l'ordre successif suivant : -une couche endurante (III) comprenant les matériaux endurants tels que définis ci-dessous, -une couche adhésive (I) comprenant la composition adhésive selon l'invention, et -une couche barrière (II) comprenant les matériaux barrières tels que définis ci-dessus. La couche endurante (III) peut être formée d'une composition comprenant du polyamide fortement carboné, c'est-à-dire dont le rapport du nombre d'atome de carbone sur le nombre d'atomes d'azote va de 10 à 18 comme explicité ci-avant. En effet, le polyamide fortement carboné offre de remarquables propriétés comme une remarquable longévité, notamment une remarquable résistance au vieillissement et à la dégradation dans des milieux agressifs, humides et oxydants, comme par exemple une résistance dans l'air chaud ou dans les produits chimiques chauds. Le polyamide fortement carboné possède une grande résistance au stress-cracking, au chlorure de zinc et aux produits chimiques en général. Le polyamide fortement carboné a également une bonne stabilité dimensionnelle dans des milieux d'humidité variable. Il est également résistant aux chocs. De préférence, le polyamide fortement carboné est choisi parmi le PAll, le PA12, le PA10.10, le PA10.12, le PA12/10.T, PA10.10/10.T et leurs mélanges. La couche endurante (III) comprenant le polyamide fortement carboné défini ci-dessus peut également être choisie pour constituer la couche support ou externe de la structure multicouche. Sur la base de ces trois types de couches, endurante (III), adhésive (I) et barrière (II), il est possible d'élaborer de nombreuses structures pouvant comprendre jusqu'à 6 couches, à partir de couches supplémentaires barrières, adhésives ou endurantes. Il est possible, selon un troisième mode de réalisation de l'invention, d'utiliser deux couches de matériaux barrières, comme par exemple une couche d'un copolymère d'éthylène et de vinylalcool (EVOH) et une couche d'un polyamide faiblement carboné associé à une polyoléfine particulière, l'association de ces deux couches barrières présentant des propriétés synergiques. Selon un quatrième mode de réalisation de l'invention, la structure comprend, dans l'ordre : . une troisième couche, dite couche endurante (III), . la couche adhésive (I) comprenant la composition adhésive selon l'invention, une seconde couche, dite couche barrière (II), une quatrième couche (IV), les couches adhérant entre elles par leur zone de contact respective. De préférence, la structure peut comprendre les couches successives suivantes : . une troisième couche endurante (III) formée d'une composition comprenant du polyamide C, . la couche adhésive (I) comprenant la composition adhésive selon l'invention, . une seconde couche barrière (II) formée d'une composition comprenant de l'EVOH, et . une quatrième couche formée d'une composition comprenant du polyamide faiblement carboné. La composition comprenant du polyamide faiblement carboné de la couche barrière (II) et/ou de la quatrième couche (IV) peut comprendre en outre au moins une polyoléfine, ou un mélange de polyoléfines, rigide(s) semi-cristalline(s), présentant un module de flexion, mesuré selon la norme ISO 178, supérieur à 300 MPa. Ce type de structures présente l'avantage d'un effet barrière particulièrement élevé face à la bio-essence ayant des teneurs en éthanol minoritaires. Il est également possible, selon un cinquième mode de réalisation de l'invention, de renforcer la partie externe de la structure en insérant, entre la couche adhésive (I) et la première couche endurante (III), une seconde couche endurante telle que définie ci- dessus, par exemple une couche endurante présentant une résistance aux chocs améliorée, ladite seconde couche endurante adhérant aux couches adjacentes sur leur zone de contact respective. Par ailleurs, il s'avère que la couche adhésive (I) peut présenter également les propriétés d'un matériau barrière. Par conséquent, il est possible, selon un sixième mode de réalisation de l'invention, de la positionner à une extrémité de la structure et en contact des liquides, et ce -au sein d'une structure bicouche en association avec une couche endurante, -au sein d'une structure tri-couche, ou encore -au sein d'une structure tétra-couche. Selon un septième mode de réalisation de l'invention, il est également possible d'envisager la structure suivante comprenant les 5 couches successives suivantes : -couche endurante (III), -couche adhésive (I), -couche barrière (II), -couche adhésive (I), -couche barrière (II), les couches adhérant entre elles par leur zone de contact respective. Selon un huitième mode de réalisation de l'invention, la couche endurante (III) peut également se retrouver à chacune des extrémités de la structure. Ces structures présentent une meilleure tenue au ZnC12 et aux milieux peroxydés (essence ou gazole ranci). Ces structures présentent également l'avantage d'avoir de meilleures performances en tenue choc. Par exemple, cette structure peut être une structure tri-couche, conduisant ainsi à des structures symétriques. Selon un neuvième mode de réalisation de l'invention, il est possible de réaliser des structures symétriques, comprenant par exemple, la succession des couches suivantes : -une couche endurante (III) -une couche adhésive (I) selon l'invention, -une couche barrière (II) -une seconde couche adhésive (I) -une seconde couche endurante (III). les couches adhérant entre elles par leur zone de contact respective. De préférence, la structure comprend les cinq couches successives suivantes : -une couche endurante (III) formée d'une composition comprenant du polyamide fortement carboné, -la couche adhésive notée (I), -une couche barrière (II) formée d'une composition comprenant de l'EVOH, -une autre couche adhésive (I), et -une couche endurante (III) formée d'une composition comprenant du polyamide fortement carboné, les couches adhérant entre elles par leur zone de contact respective L'épaisseur de la couche adhésive (I) est avantageusement va de 25 à 1000um, et de préférence de 25 à 150i.tm, lorsqu'elle a une fonction de liant. Les structures décrites ci-dessus peuvent se présenter sous la forme d'un tube, d'un récipient, d'un film ou d'une plaque. Lorsque ces structures se présentent sous la forme d'un tube, elles peuvent être utilisées pour le transport et le stockage de fluides, notamment présents dans les véhicules, notamment pour le transport de liquides polaires et/ou apolaires, comme par exemple une huile, un liquide de frein, une solution d'urée, un liquide de refroidissement à base de glycol, des carburants, tels que des carburants polaires ou apolaires, de diesel, de bio-diesel, c'est-à-dire d'hydrocarbures apolaires et d'esters, en particulier d'essence, tout particulièrement de bio-essence, c'est-à-dire d'hydrocarbures apolaires et d'alcool tel que l'éthanol et le méthanol, et de l'air comprimé. De telles structures sont particulièrement avantageuses pour le transport d'essence, de bio-essence, de bio-diesel et de liquide de refroidissement, classiquement à base de glycol, et de mélange d'urée et d'eau L'invention porte enfin sur un terpolyamide constitué des motifs suivants : - un motif noté A présentant un nombre moyen d'atomes de carbone par atome d'azote noté CA allant de 4 à 8,5, avantageusement de 4 à 7 ; - un motif noté B présentant un nombre moyen d'atomes de carbone par atome d'azote noté CB allant de 7 à 10, avantageusement de 7,5 à 9,5 ; et - un motif noté C présentant un nombre moyen d'atomes de carbone par atome d'azote noté Cc allant de 9 à 18, avantageusement de 10 à 18 ; un des motifs A, B ou C étant en proportion très majoritaire au sein du terpolyamide et représentant de 80% à 97% en poids par rapport au poids total du terpolyamide, le nombre moyen d'atomes de carbone par atome d'azote des motifs A, B et C répondant en outre à l'inéquation stricte suivante : CA Les exemples suivants servent à illustrer l'invention sans toutefois présenter un caractère limitatif. EXEMPLES 1/Lorsque la composition selon l'invention comprend un terpolyamide constitué des motifs A, B et C 1.1 Préparation des compositions Les compositions selon l'invention figurant dans le tableau 1 ont été préparées à partir des composants suivants. Les quantités de produits sont exprimées % en poids par rapport au poids total de la composition. PA 6/6.12/12 (6%/88%/6%). Désigne un copolyamide 6/6.12/12 de composition massique 6%/88%/6%, et de MFI à 235°C sous 5kg de 5, de température de fusion 188°C et d'enthalpie 55J/g. PA 6/6.10/12 (6%/88%/6%). Désigne un copolyamide 6/6.10/12 de composition massique 6%/88%/6%, et de MFI à 235°C sous 5kg de 8, de température de fusion 189°C et d'enthalpie 53J/g. PA 6/6.12/12 (85%/5%/10%). Désigne un copolyamide 6/6.12/12 de composition massique 85%/5%/10%, et de MFI à 235°C sous 5kg de 6, de température de fusion 189°C et d'enthalpie 55J/g. PA 6/6.12/12/10.10. Désigne un copolyamide 6/6.12/12/10.10 de composition massique 6%/88%/3%/3%, et de MFI à 235°C sous 5kg de 6, de température de fusion 186°C et d'enthalpie 50J/g. PA 6.T/6.12/12 (6%/88%/6%). Désigne un copolyamide 6.T/6.12/12 de composition massique 6%/88%/6% et de MFI à 235°C sous 5kg de 3. Stabl. Désigne un mélange de stabilisants organiques constitué de 0.8% de phénol Lowinox 44B25 de la société Great Lakes et de 0.2% de phosphite Irgafos 168 de la société Ciba. EPR1. Désigne un copolymère d'éthylène et de propylène à caractère élastomère fonctionnalisé par un groupe réactif à fonction anhydride (à 0.5-1% en masse), de MFI 9 (à 230°C, sous) 10kg, de type Exxellor VA1801 de la société Exxon utilisé en tant que modifiant choc. Son module de flexion est de 10 MPa environ selon la norme IS0178. Plastifiant ou BBSA. Désigne le benzyl butyl sulfonamide (BBSA). Les compositions comparatives figurant dans le tableau 2 ont été préparées à partir des composants suivants. PA 6/6.10/12 (20%/20%/60%). Désigne un copolyamide 6/6.10/12 de composition massique 20%/20%/60%, et de MFI à 235°C sous 5kg de 5, de température de fusion 128°C et d'enthalpie 23J/g. PA 6/6.10/12 (18%/58%/24%). Désigne un copolyamide 6/6.10/12 de composition massique 18%/58%/24% et de MFI à 235°C sous 5kg de 5, de température de fusion 144°C et d'enthalpie 42J/g. PA 6/6.10/12 (60%/10%/30%). Désigne un copolyamide 6/6.10/12 de composition massique 60%/10%/30% et de MFI à 235°C sous 5kg de 6, de température de fusion 149°C et d'enthalpie 42J/g 1.2 Formulations des tubes Ces compositions sont ensuite utilisées en tant que couche de liant d'un tube multicouche de diamètre extérieur 8mm et de diamètre intérieur de 6mm. Ces tubes d'épaisseur lmm sont constitués de la façon suivante : Couche extérieure de PA12-TL de 4501.1m // couche de liant de 501.1m // couche intérieure de PA6a. Les définitions de PA12-TL et de PA6a sont les suivantes : PA6a. désigne une composition à base de polyamide 6 de Mn (masse moléculaire en nombre) 28000, contenant 10% de plastifiant BBSA (benzyl butyl sulfonamide), 12% d'EPR fonctionnalisé Exxelor VA1803 (société Exxon) et de 1.2% de stabilisants organiques constitués de 0.8% de phénol (Lowinox 44B25 de la société Great Lakes), de 0.2% de phosphite (Irgafos 168 de la société Ciba), de 0.2% d'anti-UV (Tinuvin 312 de la société Ciba). La température de fusion de cette composition est de 215°C. PA12-TL. désigne une composition à base de polyamide 12 de Mn (masse moléculaire en nombre) 35000, contenant 6% de plastifiant BBSA (benzyl butyl sulfonamide), et 6% d'EPR fonctionnalisé anhydride Exxelor VA1801 (société Exxon), et de 1.2% de stabilisants organiques constitués de 0.8% de phénol (Lowinox 44B25 de la société Great Lakes), de 0.2% de phosphite (Irgafos 168 de la société Ciba, de 0.2% d'anti-UV (Tinuvin 312 de la société Ciba). La température de fusion de cette composition est de 175°C. 1.3 Evaluation des tubes Sur ces multicouches, l'adhésion a été mesurée avant et après immersion dans la bio-essence chaude. ADH1 correspond à la Mesure de la force d' adhérence exprimée en N/cm. Elle se traduit par la mesure de la force de pelage, exprimée en N/cm, et mesurée sur le tube ayant subi un conditionnement de 15 jours à 50% d'humidité relative à 23°C. La valeur donnée concerne l'interface la plus faible, c'est-à-dire la moins adhérente du multicouche, là où il y a le plus grand risque de décollement. On effectue le pelage à l'interface en faisant subir à une des parties une traction sous un angle de 90° et à une vitesse de 50mm/mn. TB = très bien, > 80 B = bien, entre 80 et > 60 AB = assez bien (acceptable), entre 60 et > 30 M = mauvais, entre 30 et 10 TM 30 AB = assez bien (acceptable), > 20 à 10 à 30 >30 >30 >30 >30 >30 Tableau 1 15 Le tableau 2 comporte les compositions Cl à C3 comparatives. Cl C2 C3 PA 6/6.10/12 89 - - (20%/20%/60%) PA 6/6.10/12 - 89 - (18%/58%/24%) PA 6/6.10/12 - - 89 (60%/10%/30%) EPR1 10 - - Plastifiant BBSA - 10 10 Stab 1 1 1 1 Evaluation de l'adhésion entre les couches extérieure (en PA12-TL) et intérieure (en PA6a) du tube multicouche ADH1 47 44 45 ADH2 PA 6/6.12 (90%/10%). Désigne un copolyamide 6/6.12 de composition massique 90%/10%, et de MFI à 235°C sous Skg de 7, de température de fusion 199°C et d'enthalpie 58J/g. PA 6.12/12 (10%/90%). Désigne un copolyamide 6.12/12 de composition massique 10%/90%, et de MFI à 235°C sous Skg de 7, de température de fusion 163°C et d'enthalpie 38J/g. PA 6/6.12 (10%/90%). Désigne un copolyamide 6/6.12 de composition massique 10%/90%, et de MFI à 235°C sous Skg de 5, de température de fusion 187°C et d'enthalpie 58J/g. PA 6.12/12 (90%/10%). Désigne un copolyamide 6.12/12 de composition massique 90%/10%, et de MFI à 235°C sous Skg de 6, de température de fusion 185°C et d'enthalpie 52J/g. PA 10.T/10.10 (80/20%). Désigne un copolyamide 10.T/10.10 de composition massique 80/20%, et ayant une viscosité inhérente de 1.10, une température de fusion Tm de 292°C et une enthalpie de fusion de 49 J/g. La composition comparative figurant dans le tableau 3 a été préparée à partir des composants suivants. PA 6/6.12 (50%/50%). Désigne un copolyamide 6/6.12 de composition massique 50%/50%, et de MFI à 235°C sous Skg de 5, de température de fusion 148°C et d'enthalpie 24J/g. PA 6.12/12 (50%/50%). Désigne un copolyamide 6.12/12 de composition massique 50%/50%, et de MFI à 235°C sous Skg de 4, de température de fusion 143°C et d'enthalpie 24J/g. 2.2 Formulations des tubes Ces compositions sont ensuite utilisées en tant que couche de liant d'un tube multicouche de diamètre extérieur 8mm et de diamètre intérieur de 6mm, de manière strictement similaire au point 1.2. 2.3 Evaluation des tubes Sur ces multicouches, l'adhésion a été mesurée avant et après immersion dans la bio-essence chaude, de manière strictement similaire au point 1.3. Les compositions et résultats figurent dans le tableau 3 ci-dessous. 21 22 23 24 25 C21 PA 6/6.12 44.5 50 - 50 - - (90%/10%) PA 6.12/12 44.5 50 - - - - (10%/90%) PA 6/6.12 - - 50 - 60 - (10%/90%) PA 6.12/12 - - 50 50 - - (90%/10%) PA 6/6.12 - - - - - 50 (50%/50%) PA 10.T/10.10 - - - - 40 - (80%/20%) PA 6.12/12 - - - - - 50 (50%/50%) EPR1 10 - - - - - Stab 1 1 - - - - - Evaluation de l'adhésion entre les couches extérieure (en PA12-TL) et intérieure (en PA6a) du tube multicouche ADH1 71 80 68 38 37 73 ADH2 >30 >30 >30 >30 >30 En effet, il a été observé que l'adhésion (notée ADH2) obtenu avec la composition comparative C21 devient insuffisante après contact avec de l'essence la bio-essence chaude. 3/Lorsque la composition selon l'invention comprend un mélange d'un copolyamide et d'un homopolyamide constitués des motifs A, B et C 3.1 Préparation des compositions Les compositions selon l'invention figurant dans le tableau 4 ont été préparées à partir des composants suivants. Les quantités de produits sont exprimées % en poids par rapport au poids total de la composition. PA12. Désigne polyamide 12 de viscosité inhérente 1.65. Sa température de fusion est de 178°C et son enthalpie de fusion est de 54 kJ/kg. PA6. signifiant Polyamide 6 viscosité inhérente 1.55. Sa température de fusion est de 220°C et son enthalpie de fusion est de 68 kJ/kg. Les compositions comparatives figurant dans le tableau 5 ont été préparées à partir des composants suivants. PA 6/12 (50%/50%). Désigne un copolyamide 6/12 de composition massique 50%/50%, et de MFI à 235°C sous 5kg de 4, de température de fusion 144°C et d'enthalpie 22J/g. PA6.12. Désigne Polyamide 6.12 de Mn (masse moléculaire en nombre) 29000. Sa température de fusion est de 218°C et son enthalpie de fusion est de 67 kJ/kg. 3.2 Formulations des tubes Ces compositions sont ensuite utilisées en tant que couche de liant d'un tube multicouche de diamètre extérieur 8mm et de diamètre intérieur de 6mm, de manière strictement similaire au point 1.2. 3.3 Evaluation des tubes Sur ces multicouches, l'adhésion a été mesurée avant et après immersion dans la bio-essence chaude, de manière strictement similaire au point 1.3.35 Les compositions selon l'invention et résultats figurent dans le tableau 4 ci-dessous. 31 32 33 34 PA 6/6.12 50 60 - - (90%/10%) PA 12 39 40 - 40 PA 6 - - 50 - PA 6.12/12 - - 50 - (10%/90%) PA 6/6.12 - - - 60 (10%/90%) EPR1 10 - - - Stab 1 1 - - - Evaluation de l'adhésion entre les couches extérieure (en PA12-TL) et intérieure (en PA6a) du tube multicouche ADH1 49 46 46 40 ADH2 >30 >30 >30 >30 Tableau 4 Les compositions comparatives et résultats figurent dans le tableau 5 ci-dessous. Sans liant C31 C32 PA 12 - 40 - PA 6/12 - 60 40 (50%/50%) PA6.12 - - 60 EPR1 - - - Stab 1 - - - Evaluation de l'adhésion entre les couches extérieure (en PA12-TL) et intérieure (en PA6a) du tube multicouche ADH1 Liant PA6.10 + PA12. désigne une composition à base de PA6.10 obtenu par polycondensation d'hexanediamine sur de l'acide décanedioïque (de Mn 30000, et tel que défini par ailleurs) et de 36% de PA12 (de Mn 35000, et tel que défini par ailleurs) et de 1.2% de stabilisants organiques (constitué de 0.8% de phénol Lowinox 44B25 de la société Great Lakes, de 0.2% de phosphite Irgafos 168 de la société Ciba, de 0.2% d'anti-UV Tinuvin 312 de la société Ciba). Liant PA6 + PA12 + imod. Désigne une composition à base de 40% PA6 (de Mn 28000), de 40% de PA12 (de Mn) et de 20% d'EPR fonctionnalisé Exxelor VA1801 (société Exxon) et de 1.2% de stabilisants organiques (constitué de 0.8% de phénol Lowinox 44B25 de la société Great Lakes, de 0.2% de phosphite Irgafos 168 de la société Ciba, de 0.2% d'anti-UV Tinuvin 312 de la société Ciba). PA6.12. Désigne Polyamide 6.12 obtenu par polycondensation d'hexanediamine sur de l'acide dodécanedioïque de Mn (masse moléculaire en nombre) 29000. Sa température de fusion est de 218°C et son enthalpie de fusion est de 67 kJ/kg. 4.2 Formulations des tubes Ces compositions sont ensuite utilisées en tant que couche de liant d'un tube multicouche de diamètre extérieur 8mm et de diamètre intérieur de 6mm, de manière strictement similaire au point 1.2. 4.3 Evaluation des tubes Sur ces multicouches, l'adhésion a été mesurée avant et après immersion dans la bio-essence chaude, de manière strictement similaire au point 1.3. Les compositions comparatives et résultats figurent dans le tableau 6 ci-dessous.35 C41 C42 C43 C44 C45 C46 C47 Liant coPA 100 - - - - - - Liant PPg - 100 - - - - - Liant PA6.10 + PA6 - - 100 - - - - Liant PA6.12 + PA6 - - - 100 - - - Liant PA6.10 + PA12 - - - - 100 - - Liant PA6 + PA12 + imod - - - - - 100 - PA6.12 - - - - - - 100 Evaluation de l'adhésion entre les couches extérieure (en PA12-TL) et intérieure (en PA6a) du tube multicouche ADH1 >60 >60 26 28 29 22 18 ADH2 PPAb. désigne une composition à base de polyphtalamide de type copolyamide 6.T/6 Ultramid TKR4351 de la société BASF, et de 25% d'EPR fonctionnalisé Exxelor VA1803 (société Exxon), et de 0.5% de stabilisant à base d'iodure de cuivre et de potassium de type Iodide P201 (société Ciba). La température de fusion de cette composition est de 295°C. 5.3 Evaluation des tubes Sur ces multicouches, l'adhésion a été mesurée avant et après immersion dans la bio-essence chaude, de manière strictement similaire au point 1.3. Les compositions selon l'invention et comparatives et les résultats figurent dans le tableau 7 ci-dessous. 11 12 21 31 C11 PA 6/6.12/12 100 89 - - - (6%/88%/6%) PA 6/6.12 - - 44.5 50 - (90%/10%) PA 6.12/12 - - 44.5 - - (10%/90%) PA 12 - - - 39 - PA 6/6.10/12 - - - - 89 (20%/20%/60%) EPR1 - 10 10 10 10 Stab 1 - 1 1 1 1 Evaluation de l'adhésion entre les couches extérieure (en PA12-TL) et intérieure (en polyphtalamide PPAb) du tube multicouche ADH1 55 68 65 51 49 ADH2 >30 >30 >30 >30 EVOH désigne un copolymère d'éthylène vinyl alcool par exemple Soarnol DC3203RB de la société Nippon Gosei. La température de fusion de cette composition est de 183°C. 6.3 Evaluation des tubes Sur ces multicouches, l'adhésion a été mesurée avant et après immersion dans la bio-essence chaude, de manière strictement similaire au point 1.3. Les compositions selon l'invention et comparatives et les résultats figurent dans le tableau 8 ci-dessous.35 11 12 21 31 C13 C21 C31 PA 6/6.12/12 100 89 - - - - - (6%/88%/6%) PA 6/6.12 - - 44.5 50 - - - (90%/10%) PA 6.12/12 - - 44.5 - - - - (10%/90%) PA 12 - - - 39 - - 40 PA 6/6.10/12 - - - - 89 - - (60%/10%/30%) PA 6/6.12 - - - - 50 - (50%/50%) PA 6.12/12 - - - - - 50 - (50%/50%) PA 6/12 - - - - - - 60 EPR1 - 10 10 10 - - BBSA - - - - 10 - - Stab 1 - 1 1 1 1 - - Evaluation de l'adhésion entre les couches extérieure (en PA12-TL) et la couche d'EVOH du tube multicouche ADH1 44 49 59 50 70 64 42 ADH2 >30 >30 >30 >30 Ici, en sélectionnant les exemples, nous avons la possibilité de montrer une améliorant ou des résultats comparables pour ADH1 et une amélioration pour ADH2. 7/Exemple de procédé de fabrication des structures multicouches : cas des tubes Les tubes multicouches sont réalisés par coextrusion. On utilise une ligne industrielle d'extrusion multicouche McNeil, équipée de 5 extrudeuses, connectées à une tête d'extrusion multicouche à mandrins spiralés. Les vis utilisées sont des monovis d'extrusion ayant des profils de vis adaptés aux polyamides. En plus, des 5 extrudeuses et de la tête d'extrusion multicouche, la ligne d'extrusion comporte : - un ensemble filière-poinçon, situé en bout de tête de coextrusion ; le diamètre intérieur de la filière et le diamètre extérieur du poinçon sont choisis en fonction de la structure à réaliser et des matériaux qui la composent, ainsi que des dimensions du tube et de la vitesse de ligne ; - un bac à vide avec un niveau de dépression réglable. Dans ce bac circule de l'eau maintenue à 20°C en général, dans laquelle est plongé un calibre permettant de conformer le tube dans ses dimensions finales. Le diamètre du calibre est adapté aux dimensions du tube à réaliser, typiquement de 8,5 à 10 mm pour un tube de diamètre externe de 8 mm et d'épaisseur de 1 mm ; - une succession de bacs de refroidissement dans lesquels de l'eau est maintenue vers 20°C, permettant de refroidir le tube le long de parcours de la tête au banc de tirage ; - un mesureur de diamètre ; - un banc de tirage. La configuration à 5 extrudeuses est utilisée pour réaliser les tubes allant de 2 couches à 5 couches. Dans le cas des structures dont le nombre de couches est inférieur à 5, plusieurs extrudeuses sont alors alimentées avec la même matière.30 REVENDICATIONS1. Composition adhésive comprenant majoritairement un ou deux polyamides constitués d'un ou plusieurs motifs choisis parmi : - un motif noté A présentant un nombre moyen d'atomes de carbone par atome d'azote noté CA allant de 4 à 8,5, avantageusement de 4 à 7 ; - un motif noté B présentant un nombre moyen d'atomes de carbone par atome d'azote noté CB allant de 7 à 10, avantageusement de 7,5 à 9,5 ; et - un motif noté C présentant un nombre moyen d'atomes de carbone par atome d'azote noté Cc allant de 9 à 18, avantageusement de 10 à 18 ; ces trois motifs étant présents au sein dudit ou desdits polyamides ; un des motifs A, B ou C étant en proportion très majoritaire au sein du ou des copolyamides et représentant de 80% à 97% en poids par rapport au poids total du copolyamide, le nombre moyen d'atomes de carbone par atome d'azote des motifs A, B et C répondant en outre à l'inéquation stricte suivante : CA 2. Composition selon la revendication 1, caractérisée en ce que la différence entre les nombres moyens d'atomes de carbone par atome d'azote (CB-CA) et/ou (Cc-CB) va de 1 à 4, et de préférence de 2 à 3. 3. Composition selon la revendication 1 ou 2, caractérisée en ce que le polyamide est un terpolyamide constitué des motifs A, B et C, tels que définis en revendication 1. 4. Composition selon la revendication 1 ou 2, caractérisée en ce qu'elle comprend le mélange de deux copolyamides différents- 49 constitués chacun de deux motifs choisis parmi les motifs A, B et C, tels que définis en revendication L 5. Composition selon la revendication 1 ou 2, caractérisée en ce qu'elle comprend le mélange d'un copolyamide constitué des deux des motifs choisis parmi les motifs A, B et C et d'un homopolyamide constitué du troisième motif A, B ou C, absent de la structure du copolyamide, les motifs A, B et C étant tels que définis en revendication 1. 6. Composition selon la revendication 5, caractérisée en ce que la température de fusion de Phomopolyamide constitué de motif A est supérieure ou égale à 210°C et la température de fusion de l'homopolyamide constitué de motif C est inférieure à 200°C. 7. Composition selon l'une quelconque des revendications précédentes, caractérisée en ce que le motif amide A est choisi parmi les motifs dérivés des monomères suivants : 6, 4.6, 6.6, 6.T, 9.T et 9'.T, 9' désignant la 2- méthy1-1,8-octanediamine, c'est à dire l'isomère de la diamine-9 ou 1,9-nonanediamine ; le motif amide B est choisi parmi les motifs dérivés des monomères suivants : 6.10, 6.12, 9.T et 9'.T, de préférence 6.10, et le motif amide C est choisi parmi les motifs dérivés des monomères suivants : 10.10, 11, 12, 10.12, 6.18, 10.T, I2.T, 12/10.T, 12.12 et 10.10/10.T. 8 Composition selon la revendication précédente, caractérisée en ce que le motif amide A est choisi parmi les motifs dérivés des monomères suivants : 6, 4.6 et 6.6 ; le motif amide B est choisi parmi les motifs dérivés des monomères suivants : 6.10, 6.12, de préférence 6.10, et le motif amide C est choisi parmi les motifs dérivés des monomères suivants :10.10, 11, 12, 10.12, 12.12 et 6.18. 9 Utilisation de la composition adhésive telle que définie à l'une quelconque des revendications précédentes pour la réalisation de structures destinées au transfert et/ou au stockage d'un fluide, en particulier d'un fluide choisi parmi une huile, un liquide de frein, un liquide de refroidissement, une solution d'urée, un hydrocarbure, undiesel, une essence, en particulier une essence comprenant une forte proportion d'alcools, de l'air comprimé. 10 Structure comprenant au moins deux couches, l'une des deux couches, dite couche adhésive (I), étant formée d'une composition adhésive telle que définie à l'une quelconque des revendications 1 à 8. 11 Structure selon la revendication 10, caractérisée en ce que la seconde couche, dite couche barrière (II), est formée d'une composition comprenant des polymères barrières aux bio-carburants, de préférence choisis parmi l'EVOH, un polyamide faiblement carboné et leur mélange. 12 Structure selon la revendication 10 ou 11, caractérisée en ce que la structure comprend au moins une troisième couche, dite couche endurante (III), formée d'une composition comprenant un polyamide fortement carboné, ce polyamide étant de préférence choisi parmi le PAH, le PA12, le PA10.10, le PA10.12, le PA12/10.T, le PA10.10/10.T et leurs mélanges, la couche adhésive (I) étant disposée entre ladite couche endurante (III) et la couche barrière (II) et adhérant à leur zone de contact respective. 13 Structure selon l'une quelconque des revendications 10 à 12, caractérisée en ce qu'elle se présente sous la forme d'un tube, d'un récipient, d'un film ou d'une plaque. 14 Utilisation d'une structure telle que définie à l'une quelconque des revendications 10 à 13, notamment lorsqu'elle se présente sous la forme d'un tube, pour le transport et le stockage de fluides, notamment présents dans les véhicules 15 Utilisation selon la revendication 14, caractérisée en ce que le fluide est choisi parmi une huile, un liquide de frein, une solution d'urée, un liquide de refroidissement à base de glycol, des carburants, et particulièrement des bio-essences et de l'air comprimé. 16. Terpolyamide constitué des motifs suivants : - un motif noté A présentant un nombre moyen d'atomes de carbone par atome d'azote noté CA allant de 4 à 8,5, avantageusement de 4 à 7 ; - un motif noté B présentant un nombre moyen d'atomes de carbone par atome d'azote noté CB allant de 7 à 10, avantageusement de 7,5 à 9,5 ; et- un motif noté C présentant un nombre moyen d'atomes de carbone par atome d'azote noté Cc allant de 9 à 18, avantageusement de 10 à 18 ; un des motifs A, B ou C étant en proportion très majoritaire au sein du terpolyamide et représentant de 80% à 97% en poids par rapport au poids total du terpolyamide, le nombre moyen d'atomes de carbone par atome d'azote des motifs A, B et C répondant en outre à l'inéquation stricte suivante : CA